(57)【特許請求の範囲】
【請求項１】
セバシン酸、コハク酸、スベリン酸より選ばれた少なくとも１種の二塩基酸と、重量平均分子量２００〜１５０００のポリオキシエチレングリコール、重量平均分子量１０００〜１５０００のポリオキシエチレンポリオキシプロピレングリコールより選ばれた少なくとも１種のジオールとのエステル化合物を含有することを特徴とする家庭用の紙類処理剤。
【請求項２】
請求項１記載の家庭用紙類処理剤により、二塩基酸とジオールとのエステル化合物が０．０１〜１０．０重量％含有されるように処理された家庭用の紙類。
【発明の詳細な説明】
【０００１】
【発明の属する技術分野】
本発明は家庭用の紙類に柔軟性、吸水性を付与することのできる家庭用の紙類処理剤及び、その処理剤で処理した家庭用の紙類に関する。
【０００２】
【従来の技術】
紙や紙製品、特にトイレットペーパーやティッシュペーパー等の家庭用の紙類には適度な柔軟性、吸水性が要求されている。このような要求に応えるため、処理剤によって紙類を処理することが行われている。この種の処理剤として、従来、グリセリン、脂肪酸エステル類、パラフィン類、第４級アンモニウム塩等が用いられている。
【０００３】
【発明が解決しようとする課題】
しかしながら、グリセリンは多量に使用しないと、紙類に要求される柔軟性を付与することができず、多量のグリセリンを使用して紙類を処理すると、処理コストが高くつくという問題があった。また、脂肪酸エステル類、パラフィン類は、少ない使用量で紙類に適度な柔軟性を付与できる反面、紙類に要求される吸水性を低下させるという問題があった。更に第４級アンモニウム塩は皮膚刺激性が高く、安全性に問題があった。
【０００４】
本発明は上記従来の問題に鑑みなされたもので、従来の紙類処理剤の欠点を解決し、紙類に柔軟性、吸水性を効果的に付与できる家庭用の紙類処理剤及び家庭用の紙類を提供することを目的とする。
【０００５】
【課題を解決するための手段】
即ち本発明の家庭用の紙類処理剤は、セバシン酸、コハク酸、スベリン酸より選ばれた少なくとも１種の二塩基酸と、重量平均分子量２００〜１５０００のポリオキシエチレングリコール、重量平均分子量１０００〜１５０００のポリオキシエチレンポリオキシプロピレングリコールより選ばれた少なくとも１種のジオールとのエステル化合物を含有することを特徴とする。また本発明の家庭用の紙類は、この家庭用の紙類処理剤により、二塩基酸とジオールとのエステル化合物が０．０１〜１０．０重量％含有されるように処理されていることを特徴とする。
【０００６】
【発明の実施の形態】
本発明の家庭用の紙類処理剤の主成分である、二塩基酸とジオールとのエステル化合物を構成する二塩基酸としては、セバシン酸、コハク酸、スベリン酸が用いられ、これらの二塩基酸は柔軟化効果が高く好ましい。
【０００７】
またジオールとしては、重量平均分子量２００〜１５００００のポリオキシエチレングリコール及び／又は重量平均分子量１０００〜１５０００のポリオキシエチレンポリオキシプロピレングリコールが用いられる。ジオールとして重量平均分子量２００以上のポリオキシエチレングリコールや重量平均分子量１０００以上のポリオキシエチレンポリオキシプロピレングリコールを用いることにより、繊維に対する柔軟性や吸水性の付与効果がより優れたものとなる。しかしながら、ポリオキシエチレングリコールやポリオキシエチレンポリオキシプロピレングリコールの重量平均分子量が大きくなりすぎると、二塩基酸とのエステル化反応が進行し難くなり、未反応物量が増加する虞れがあるため、ポリオキシエチレングリコールやポリオキシエチレンポリオキシプロピレングリコールは重量平均分子量が１５０００以下のものが好ましい。
【０００８】
二塩基酸とジオールとのエステル化合物は、上記二塩基酸の１種又は２種以上と、ジオールの１種又は２種以上とを触媒の存在下で加熱して脱水縮合させる、或いは、上記二塩基酸のメチルエステルなどの二塩基酸エステルとジオールとを触媒の存在下で加熱してエステル交換反応により縮合させる等の方法で得られる。触媒としてはｐ−トルエンスルホン酸ナトリウム、水酸化ナトリウム、水酸化カリウム、ナトリウムアルコラート等が用いられる。エステル化反応に際し、二塩基酸、ジオールは各々２種以上混合して用いることができる。二塩基酸とジオールとの反応比率は、二塩基酸／ジオール＝２モル／１モル〜１モル／２モルが好ましく、更に好ましくは二塩基酸／ジオール＝１モル／１モル〜１モル／２モルである。
【０００９】
本発明において、上記二塩基酸とジオールとのエステル化合物は、二塩基酸成分として、セバシン酸、コハク酸、スベリン酸の１種又は２種以上を含み、且つジオール成分として、重量平均分子量２００〜１５０００のポリオキシエチレングリコールと、重量平均分子量１０００〜１５０００のポリオキシエチレンポリオキシプロピレングリコールの両方を含むエステル化合物が、吸水性と柔軟効果の両方が向上されるため好ましく、さらに、重量平均分子量２００〜１５０００のポリオキシエチレングリコールと、重量平均分子量１０００〜１５０００のポリオキシエチレンポリオキシプロピレングリコールの割合が、ポリオキシエチレングリコール：ポリオキシエチレンポリオキシプロピレングリコール＝５：９５〜５０：５０となるものが特に好ましい。
【００１０】
二塩基酸成分がセバシン酸、コハク酸、スベリン酸の１種又は２種以上であり、且つジオール成分として重量平均分子量２００〜１５０００のポリオキシエチレングリコールと重量平均分子量１０００〜１５０００のポリオキシエチレンポリオキシプロピレングリコールの両方を含むエステル化合物は、二塩基酸の１種又は２種以上と、重量平均分子量２００〜１５０００のポリオキシエチレングリコール、重量平均分子量１０００〜１５０００のポリオキシエチレンポリオキシプロピレングリコールとの混合物とを反応させて得たものでも、二塩基酸の１種又は２種以上と、重量平均分子量２００〜１５０００のポリオキシエチレングリコール又は重量平均分子量１０００〜１５０００のポリオキシエチレンポリオキシプロピレングリコールの一方を反応させた後、他方を反応させて得たものでも良い。また重量平均分子量２００〜１５０００のポリオキシエチレングリコール、重量平均分子量１０００〜１５０００のポリオキシエチレンポリオキシプロピレングリコールとしては、それぞれ重量平均分子量の異なる２種以上の化合物を用いることができる。
【００１１】
本発明の紙類処理剤には、上記エステル化合物の他に、更に必要に応じて他の成分、例えば鉱物油、脂肪酸エステル等の平滑剤、ポリ（オキシエチレン）アルキルエーテル、ポリ（オキシエチレン）脂肪酸エステル等の乳化剤等を配合することもできる。
【００１２】
本発明の紙類処理剤は、上記エステル化合物を水に溶解または分散した水溶液或いは乳化液として使用する。本発明の紙類処理剤により紙類の処理を行う場合、通常、上記エステル化合物を１．０〜５０．０重量％程度含む水溶液、乳化液として使用する。この水溶液、乳化液中には保湿成分等の他の成分を更に配合することができる。本発明の紙類処理剤により紙類を処理するには、紙類に噴霧器によりスプレーする方法、含浸機により浸漬処理する方法等が挙げられる。本発明の紙類は、上記本発明の処理剤によって処理されたものであって、処理後の紙類中に上記エステル化合物が固形換算量として０．０１〜１０．０重量％含有されているものである。より好ましくは、処理後の紙類中に上記エステル化合物が固形分換算量として０．１〜５．０重量％含有されていることである。上記エステル化合物の含有率が０．０１重量％未満では、紙類に十分な柔軟性が付与されない。また、１０．０重量％を超えるとベタ付き感などがによりかえって紙類の風合い等が悪くなる。
【００１３】
本発明処理剤が処理対象とする紙類とは、ペーパータオル、ティッシュペーパー、トイレットペーパー、フェイシャルティッシュ、ちり紙、ペーパーナプキン京花紙等が挙げられる。
【００１４】
【実施例】
以下、実施例を挙げて本発明を更に詳細に説明する。
【００１５】
実施例１〜７
表１に示す処理剤を用い、その有効成分としての含有率が４０．０重量％となるように、処理剤を水に溶解又は分散させて処理液を調整した。尚、実施例１〜７において処理剤として使用したエステル化合物は以下の通りである。
【００１６】
エステル化合物Ａ：セバシン酸１．０モル当たり、ポリオキシエチレンポリオキシプロピレングリコール（ランダム重合体：重量平均分子量１０８００、エチレンオキシド成分比８０％）０．１モル、ポリオキシエチレングリコール（重量平均分子量６００）０．９モルを反応させて得たエステル化合物（重量比１１：５９：３０）。
【００１８】
エステル化合物Ｂ：セバシン酸１．０モル当たり、ポリオキシエチレンポリオキシプロピレングリコール（ランダム重合体：重量平均分子量８７５００、エチレンオキシド成分比８０％）０．２モル、ポリオキシエチレングリコール（重量平均分子量１０００）０．８モル、を反応させて得たエステル化合物（重量比７：６４：２９）。
【００１９】
エステル化合物Ｃ：セバシン酸１．０モル当たり、ポリオキシエチレンポリオキシプロピレングリコール（ランダム重合体：重量平均分子量８００、エチレンオキシド成分比８０％）０．２モル、ポリオキシエチレングリコール（重量平均分子量１００）０．８モル、を反応させて得たエステル化合物（重量比４６：３６：１８）。
【００２０】
エステル化合物Ｄ： セバシン酸１．０モル当たり、ポリオキシエチレンポリオキシプロピレングリコール（ランダム重合体：重量平均分子量１０８００、エチレンオキシド成分比８０％）１．０モル、を反応させて得たエステル化合物（重量比２：９８）。
【００２３】
（表１）
0003809943.tif 000002
【００２４】
各処理液を、柔軟処理を施していないティッシュペーパーに、付着量が表１に示す量（有効成分換算量）となるようにスプレー噴霧処理した後、２４時間風乾させ、その後、更に恒温恒湿室（温度２０℃、湿度６５％ＲＨ）内で１２時間以上放置し、含有水分率が平衡になった後、ティッシュペーパーの柔軟性、吸水性を評価した。結果を未処理のティッシュペーパーの場合とあわせて表１に示す。
【００２５】
処理後のティッシュペーパーの柔軟性、吸水性は以下のようにして評価した。
柔軟性
被試験紙を５枚片手で握り、柔軟性の官能性評価を行った。評価基準は以下の５段階とした。
５：非常に柔らかい
４：柔らかい
３：やや柔らかい
２：柔軟剤未使用と同等
１：柔らかくない
【００２６】
吸水性
処理後のティッシュペーパーにスポイトから水滴（イオン交換水）を滴下し、吸水状態を未処理のティッシュペーパーと比較して以下の基準で評価した。
○：未処理のものに比べて吸水性が良好となる。
△：未処理のものと同程度の吸水性。
×：未処理のものより吸水性が悪くなり、紙本来の吸水性が阻害される。
【００２７】
比較例１〜１０
表２に示す処理剤を用い、その有効成分としての含有率が４０．０重量％（乳化剤を併用した場合には乳化剤も含めた合計の含有率が４０重量％）となるように、処理剤を水に溶解又は分散させて処理液を調整した。比較例８〜１０については、表２に示す量のポリオキシエチレンアルキルエーテルを乳化剤として併用し、温水加水法により乳化して処理液を調整した。尚、乳化剤として、比較例８はポリオキシエチレン（３０モル）ラウリルエーテルを、比較例９はポリオキシエチレン（２０モル）ステアリルエーテルを、比較例１０はポリオキシエチレン（８モル）セチルエーテルを使用した。
【００２８】
【表２】
0003809943.tif 000003
【００２９】
各処理液を、柔軟処理を施していないティッシュペーパーに表２に示す付着量（有効成分換算量）となるように噴霧処理した後、２４時間風乾させ、その後、更に恒温恒湿室（温度２０℃、湿度６５％ＲＨ）内で１２時間以上放置して、含有水分率が平衡になった後、ティッシュペーパーの柔軟性、吸水性を実施例と同様に評価した。これらの結果を表２に示す。
【００３０】
【発明の効果】
以上説明したように本発明の紙類処理剤は、紙類に優れた柔軟性を付与できる。従来の処理剤のように柔軟性を付与しようとすると紙類の吸水性が低下するという問題がなく、本発明の処理剤で処理した紙類は柔軟性．吸水性に優れる効果がある。